발 명예 의 합성 : 트리 플레이트 염 ( 1 . 9 g , 2 . 430 mmol ) , 5 -( 메틸 - d 3 ) - 2 -( 나프 토 [ 1 , 2 - b ] 벤조 푸란 - 10 - 일 ) - 4 -( 2 , 4 , 5 - 트리스 ( 메틸 - d 3 ) 페닐 ) 피리딘 ( 1 . 923 g , 4 . 37 mmol ) , DMF ( 50 ml ) , 및 2 - 에 톡 시 에탄올 ( 50 . 0 ml ) 을 500 ml 둥근 바닥 플라스크 에 첨가 하 였 다 . 플라스크 를 진공 시키 고 질소 로 3 회 대체 하 였 다 . 반응 혼합물 을 100 ℃( 유조 ) 로 밤새 ( 약 16 시간 ) 가열 하 였 다 . 반응물 을 100 ℃ 로 2 . 5 주 동안 가열 하 였 다 . 반응 혼합물 을 메탄올 로 희석 시키 고 ; 셀라이트 패드 에 여과 하 고 ; 메탄올 로 세척 하 고 ; 셀라이트 를 DCM 으로 세척 하 여 물질 을 회수 하 고 ; DCM 을 증발 시켜 고체 를 형성 하 였 다 . 미 정제 물질 을 컬 럼 크로마토그래피 로 정제 하 여 70 % 톨루엔 / 헵탄 이후 순수 톨루엔 으로 이 를 용리 하 였 다 . 1 g 의 생성물 ( 41 %) 을 얻 었 다 .